(57)【要約】【課題】電子機器部品固定用途や車輌部品固定用途に好適に用いることができる、高い粘着力と適度なタック性とを発揮できる粘着剤組成物、及び、該粘着剤組成物を用いた粘着テープを提供する。【解決手段】（メタ）アクリル酸エステルモノマー、アミド基含有モノマー及び水酸基含有モノマーを含有するモノマー混合物を共重合してなる（メタ）アクリル共重合体を含有し、前記モノマー混合物は、前記アミド基含有モノマーの配合量が２０重量％以上、かつ、前記水酸基含有モノマーの配合量が０．０１〜０．３重量％である粘着剤組成物。【選択図】    なし【特許請求の範囲】
【請求項１】
（メタ）アクリル酸エステルモノマー、アミド基含有モノマー及び水酸基含有モノマーを含有するモノマー混合物を共重合してなる（メタ）アクリル共重合体を含有し、
前記モノマー混合物は、前記アミド基含有モノマーの配合量が２０重量％以上、かつ、前記水酸基含有モノマーの配合量が０．０１〜０．３重量％である
ことを特徴とする粘着剤組成物。
【請求項２】
アミド基含有モノマーは、ジメチルアクリルアミド又はジエチルアクリルアミドを含有することを特徴とする請求項１記載の粘着剤組成物。
【請求項３】
請求項１又は２記載の粘着剤組成物からなる粘着剤層を有することを特徴とする粘着テープ。
【請求項４】
粘着剤層は、２３℃におけるせん断貯蔵弾性率が９×１０５〜２×１０６Ｐａであることを特徴とする請求項３記載の粘着テープ。
【請求項５】
線幅が１ｍｍ以下であることを特徴とする請求項３又は４記載の粘着テープ。
【請求項６】
電子機器部品固定用途に用いられることを特徴とする請求項３、４又は５記載の粘着テープ。
【請求項７】
車輌部品固定用途に用いられることを特徴とする請求項３、４又は５記載の粘着テープ。
【発明の詳細な説明】
【技術分野】
【０００１】
本発明は、電子機器部品固定用途や車輌部品固定用途に好適に用いることができる、高い粘着力と適度なタック性とを発揮できる粘着剤組成物、及び、該粘着剤組成物を用いた粘着テープに関する。
【背景技術】
【０００２】
画像表示装置又は入力装置を搭載した携帯電子機器（例えば、携帯電話、携帯情報端末等）においては、組み立てのために両面粘着テープが用いられている。具体的には、例えば、携帯電子機器の表面を保護するためのカバーパネルをタッチパネルモジュール又はディスプレイパネルモジュールに接着したり、タッチパネルモジュールとディスプレイパネルモジュールとを接着したり、タッチパネルモジュールと筐体を接着したりするために両面粘着テープが用いられている。このような両面粘着テープは、例えば、額縁状等の形状に打ち抜かれ、表示画面の周辺に配置されるようにして用いられる（例えば、特許文献１、２）。また、車輌部品（例えば、車載用パネル）を車両本体に固定する用途にも両面粘着テープが用いられている。
【０００３】
近年の大型の携帯電子機器における部品の接着固定、車輌部品の接着固定等の用途においては、重量の大きな部品又は部材を貼り合わせる必要があり、両面粘着テープにかかる負荷が大きくなっている。また、特に近年の携帯電子機器では、表示画面の周辺を狭くしてより広い画面を確保する、いわゆる狭額縁化が進んでおり、狭額縁化した携帯電子機器では画面の周辺部の幅が極めて狭いため、接着面積が狭くとも確実に部材を固定できる高い粘着力とが求められている。
一方、電子機器部品固定用途に用いるために粘着テープを額縁状等の形状に打ち抜くためには、粘着剤層のタック性が適度な範囲にあることが要求される。粘着剤層のタック性が高すぎると、打ち抜いた後に残余の部分を除く操作（カス上げ操作）が困難となる。粘着剤層のタック性が低すぎると、打ち抜き時のセパレーターの差し替え操作が困難となる。
【０００４】
粘着剤組成物の粘着力とタック性を調節する方法としては、粘着付与樹脂を配合することが知られている。しかしながら、粘着付与樹脂を少量加えると、タック性は加工に適切な範囲に調整できるものの、粘着力が不充分となる。粘着付与樹脂の配合量を増やしていくと、タック性が加工に適切な範囲から急激に外れてしまうにもかかわらず、粘着力はなお不充分である。そこで、電子機器部品固定用途や車輌部品固定用途に好適に用いることができる、高い粘着力と適度なタック性とを発揮できる粘着剤組成物が求められていた。
【先行技術文献】
【特許文献】
【０００５】
【特許文献１】特開２００９−２４２５４１号公報
【特許文献２】特開２００９−２５８２７４号公報
【発明の概要】
【発明が解決しようとする課題】
【０００６】
本発明は、上記現状に鑑み、電子機器部品固定用途や車輌部品固定用途に好適に用いることができる、高い粘着力と適度なタック性とを発揮できる粘着剤組成物、及び、該粘着剤組成物を用いた粘着テープを提供することを目的とする。
【課題を解決するための手段】
【０００７】
本発明は、（メタ）アクリル酸エステルモノマー、アミド基含有モノマー及び水酸基含有モノマーを含有するモノマー混合物を共重合してなる（メタ）アクリル共重合体を含有し、前記モノマー混合物は、前記アミド基含有モノマーの配合量が２０重量％以上、かつ、前記水酸基含有モノマーの配合量が０．０１〜０．３重量％である粘着剤組成物である。
以下に本発明を詳述する。
【０００８】
本発明者らは、鋭意検討の結果、（メタ）アクリル酸エステルモノマー、アミド基含有モノマー及び水酸基含有モノマーを含有するモノマー混合物を共重合してなる（メタ）アクリル共重合体を含有する粘着剤組成物において、アミド基含有モノマー及び水酸基含有モノマーの配合量を一定の範囲とすることにより、高い粘着力と適度なタック性とを発揮できることを見出し、本発明を完成した。
【０００９】
本発明の粘着剤組成物は、（メタ）アクリル酸エステルモノマー、アミド基含有モノマー及び水酸基含有モノマーを含有するモノマー混合物を共重合してなる（メタ）アクリル共重合体を含有する。
上記（メタ）アクリル酸エステルモノマーとしては、例えば、（メタ）アクリル酸メチル、（メタ）アクリル酸エチル、（メタ）アクリル酸ｎ−プロピル、（メタ）アクリル酸イソプロピル、（メタ）アクリル酸ブチル、（メタ）アクリル酸２−エチルヘキシル、（メタ）アクリル酸トリデシル、（メタ）アクリル酸ステアリル、（メタ）アクリル酸イソブチル、（メタ）アクリル酸ｔ−ブチル、（メタ）アクリル酸シクロヘキシル、（メタ）アクリル酸イソボルニル、（メタ）アクリル酸ｎ−オクチル、（メタ）アクリル酸ｎ−ノニル、（メタ）アクリル酸イソノニル、（メタ）アクリル酸メトキシエチル、（メタ）アクリル酸ベンジル、（メタ）アクリル酸フェノキシエチル等が挙げられる。これらの（メタ）アクリル酸エステルモノマーは単独で用いてもよく、２種以上を併用してもよい。
【００１０】
上記アミド基含有モノマーとしては、例えば、ジメチルアクリルアミド、ジエチルアクリルアミド、イソプロピルアクリルアミド、ｔ−ブチルアクリルアミド、メトキシメチルアクリルアミド、ブトキシメチルアクリルアミド等が挙げられる。これらのアミド基含有モノマーは単独で用いてもよく、２種以上を併用してもよい。なかでも、特に高い粘着力と適度なタック性とを両立できることから、ジメチルアクリルアミド又はジエチルアクリルアミドが好適である。
【００１１】
上記モノマー混合物中における上記アミド基含有モノマーの配合量は２０重量％以上である。上記アミド基含有モノマーの配合量を２０重量％以上とすることにより、粘着剤組成物は、高い粘着力と適度なタック性とを発揮することができる。上記アミド基含有モノマーの配合量の好ましい下限は２１重量％、より好ましい下限は２２重量％である。
上記アミド基含有モノマーの配合量の上限は特に限定されないが、多すぎるとタック性を損なう可能性があることから、３０重量％以下であることが好ましい。
【００１２】
上記水酸基含有モノマーとしては、例えば、（メタ）アクリル酸２−ヒドロキシエチル、（メタ）アクリル酸２−ヒドロキシプロピル、（メタ）アクリル酸４−ヒドロキシブチル等が挙げられる。これらの水酸基含有モノマーは単独で用いてもよく、２種以上を併用してもよい。なかでも、特に高い粘着力と適度なタック性とを両立できることから、アクリル酸２−ヒドロキシエチルが好適である。
【００１３】
上記モノマー混合物中における上記水酸基含有モノマーの配合量の下限は０．０１重量％、上限は０．３重量％である。上記水酸基含有モノマーの配合量をこの範囲内とすることにより、粘着剤組成物は、高い粘着力と適度なタック性とを発揮することができる。上記アミ水酸基含有モノマーの配合量の好ましい下限は０．０５重量％、好ましい上限は０．２重量％である。
【００１４】
上記モノマー混合物は、必要に応じて、（メタ）アクリル酸、イタコン酸、無水マレイン酸、クロトン酸、マレイン酸、フマル酸、酢酸ビニル等の他のモノマーを含有してもよい。
【００１５】
上記（メタ）アクリル共重合体は、重量平均分子量（Ｍｗ）の下限が４０万、好ましい上限が１５０万である。上記重量平均分子量（Ｍｗ）が４０万以上の（メタ）アクリル共重合体を用いることにより、特に高い粘着力を有する粘着剤組成物を得ることができる。上記重量平均分子量（Ｍｗ）が１５０万を超えると、高粘度となって取り扱い性に劣ることがある。上記重量平均分子量（Ｍｗ）のより好ましい下限は６０万、より好ましい上限は１００万である。
なお、重量平均分子量（Ｍｗ）とは、ＧＰＣ（Ｇｅｌ  Ｐｅｒｍｅａｔｉｏｎ  Ｃｈｒｏｍａｔｏｇｒａｐｈｙ：ゲルパーミエーションクロマトグラフィ）による標準ポリスチレン換算の重量平均分子量である。
【００１６】
上記モノマー混合物を共重合して上記（メタ）アクリル共重合体を得るには、上記モノマー混合物を、重合開始剤の存在下にてラジカル反応させればよい。上記モノマー混合物をラジカル反応させる方法、即ち、重合方法としては、従来公知の方法が用いられ、例えば、溶液重合（沸点重合又は定温重合）、乳化重合、懸濁重合、塊状重合等が挙げられる。この際の重合開始剤、重合温度等の重合条件を調整することにより、得られる共重合体の重量平均分子量等を調整することができる。
【００１７】
上記重合開始剤は特に限定されず、例えば、有機過酸化物、アゾ化合物等が挙げられる。上記有機過酸化物として、例えば、１，１−ビス（ｔ−ヘキシルパーオキシ）−３，３，５−トリメチルシクロヘキサン、ｔ−ヘキシルパーオキシピバレート、ｔ−ブチルパーオキシピバレート、２，５−ジメチル−２，５−ビス（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシ−３，５，５−トリメチルヘキサノエート、ｔ−ブチルパーオキシラウレート等が挙げられる。上記アゾ化合物として、例えば、アゾビスイソブチロニトリル、アゾビスシクロヘキサンカルボニトリル等が挙げられる。これらの重合開始剤は単独で用いてもよいし、２種以上を併用してもよい。
【００１８】
本発明の粘着剤組成物は、本発明の効果を阻害しない範囲で、更に粘着付与樹脂を含有してもよい。
上記粘着付与樹脂としては、例えば、ロジンエステル系樹脂、水添ロジン系樹脂、テルペン系樹脂、テルペンフェノール系樹脂、クマロンインデン系樹脂、脂環族飽和炭化水素系樹脂、Ｃ５系石油樹脂、Ｃ９系石油樹脂、Ｃ５−Ｃ９共重合系石油樹脂等が挙げられる。これらの粘着付与樹脂は単独で用いてもよいし、２種以上を併用してもよい。なかでも、テルペンフェノール系樹脂及びロジン系樹脂からなる群より選択される少ないとも１種が好適である。
【００１９】
上記粘着付与樹脂の含有量は特に限定されないが、上記（メタ）アクリル共重合体１００重量部に対する好ましい下限は２重量部、好ましい上限は３０重量部である。上記粘着付与樹脂の含有量が２重量部未満であると、充分な粘着力向上効果が得られないことがある。上記粘着付与樹脂の含有量が３０重量部を超えると、上記粘着剤組成物が硬くなって、粘着力又はタックが低下することがある。上記粘着付与樹脂の含有量のより好ましい下限は５重量部、より好ましい上限は１５重量部である。
【００２０】
本発明の粘着剤組成物は、更に、架橋剤を含有してもよい。架橋剤を含有することにより、本発明の粘着剤組成物を用いて粘着テープの粘着剤層を形成したときに、その弾性率やゲル分率を調整することができる。
上記架橋剤は特に限定されず、例えば、イソシアネート系架橋剤、アジリジン系架橋剤、エポキシ系架橋剤、金属キレート型架橋剤等が挙げられる。なかでも、イソシアネート系架橋剤が好ましい。
上記架橋剤の添加量は、上記（メタ）アクリル共重合体１００重量部に対して０．０１〜１０重量部が好ましく、０．１〜３重量部がより好ましい。
【００２１】
本発明の粘着剤組成物からなる粘着剤層を有する粘着テープもまた、本発明の１つである。
上記粘着テープは、基材を有しないノンサポートテープであってもよく、基材の一方の面に粘着剤層を有する片面粘着テープであってもよく、基材の両面に粘着剤層を有する両面粘着テープであってもよい。
【００２２】
上記基材としては特に限定されないが、例えば、ポリエステルフィルム、ポリオレフィン発泡体、ゴム系エラストマー、アクリル系エラストマー及びウレタン系エラストマーからなる群より選択される少なくとも１種を含有する単層又は多層構造の基材が好適である。
【００２３】
上記粘着剤層は、動的粘弾性測定から求められる２３℃におけるせん断貯蔵弾性率Ｇ’の好ましい下限が９×１０５Ｐａ、好ましい上限が２×１０６Ｐａである。上記せん断貯蔵弾性率Ｇ’が９×１０５Ｐａ未満であると、上記粘着剤層が柔らかくなりすぎて、粘着力が低下することがある。上記せん断貯蔵弾性率Ｇ’が２×１０６Ｐａを超えると、上記粘着剤層が硬くなりすぎて、粘着テープが剥がれやすくなることがある。上記せん断貯蔵弾性率Ｇ’のより好ましい下限は９．５×１０５Ｐａ、より好ましい上限は１．５×１０６Ｐａである。
なお、２３℃におけるせん断貯蔵弾性率Ｇ’は、動的粘弾性測定装置（例えば、アイティー計測制御社製のＤＶＡ−２００）を用いて、周波数１０Ｈｚ、昇温速度３℃／ｍｉｎで−４０℃から１４０℃まで測定を行いことにより求めることができる。
【００２４】
上記粘着剤層は、損失正接ｔａｎδが極大値を示す温度の好ましい下限が１０℃、好ましい上限が２３℃である。上記損失正接ｔａｎδが極大値を示す温度がこの範囲内にあると、高い粘着力と適切なタック性を両立させやすい。上記損失正接ｔａｎδが極大値を示す温度のより好ましい下限は１４℃、より好ましい上限は２０℃である。
なお、上記損失正接ｔａｎδが極大値を示す温度は、動的粘弾性測定装置（例えば、アイティー計測制御社製、ＤＶＡ−２００）を用いて測定することができる。
【００２５】
上記粘着剤層は、ゲル分率の好ましい下限が２５重量％、好ましい上限が７０重量％である。上記ゲル分率が２５重量％未満であると、上記粘着剤層が柔らかくなりすぎて、粘着力やタック性が低下することがある。上記ゲル分率が７０重量％を超えると、上記粘着剤層の架橋密度が高くなりすぎて、粘着テープが剥がれやすくなることがある。上記ゲル分率のより好ましい下限は４０重量％、より好ましい上限は６０重量％である。
なお、ゲル分率は、次のようにして測定される。まず、粘着テープを５０ｍｍ×１００ｍｍの平面長方形状に裁断して試験片を作製し、試験片を酢酸エチル中に２３℃にて２４時間浸漬した後、酢酸エチルから取り出して、１１０℃の条件下で１時間乾燥させる。乾燥後の試験片の重量を測定し、下記式（１）を用いてゲル分率を算出する。なお、試験片には、粘着剤層を保護するための離型フィルムは積層されていないものとする。
ゲル分率（重量％）＝１００×（Ｗ２−Ｗ０）／（Ｗ１−Ｗ０）      （１）
（Ｗ０：基材の重量、Ｗ１：浸漬前の試験片の重量、Ｗ２：浸漬、乾燥後の試験片の重量）
【００２６】
上記粘着剤層の厚みは特に限定されないが、好ましい下限は１０μｍ、好ましい上限は１００μｍである。上記粘着剤層の厚みが１０μｍ未満であると、粘着テープの粘着力が低下することがある。上記粘着剤層の厚みが１００μｍを超えると、粘着テープのリワーク性又は再剥離性が損なわれることがある。
【００２７】
本発明の粘着テープは、粘着テープの総厚み（基材と粘着剤層の厚みの合計）の好ましい下限が１００μｍ、好ましい上限が４００μｍである。粘着テープの総厚みが１００μｍ未満であると、粘着テープの粘着力が低下することがある。粘着テープの総厚みが４００μｍを超えると、携帯電子機器を構成する部品の接着固定、車載部品の接着固定等の用途に適さなくなることがある。粘着テープの総厚みのより好ましい下限は１５０μｍ、より好ましい上限は３００μｍである。
【００２８】
本発明の粘着テープの製造方法として、例えば粘着テープが両面粘着テープの場合には、以下のような方法が挙げられる。
まず、上記（メタ）アクリル共重合体と、必要に応じて架橋剤や粘着付与樹脂等に溶剤を加えて粘着剤Ａの溶液を作製して、この粘着剤Ａの溶液を基材の表面に塗布し、溶液中の溶剤を完全に乾燥除去して粘着剤層Ａを形成する。次に、形成された粘着剤層Ａの上に離型フィルムをその離型処理面が粘着剤層Ａに対向した状態に重ね合わせる。
次いで、上記離型フィルムとは別の離型フィルムを用意し、この離型フィルムの離型処理面に粘着剤Ｂの溶液を塗布し、溶液中の溶剤を完全に乾燥除去することにより、離型フィルムの表面に粘着剤層Ｂが形成された積層フィルムを作製する。得られた積層フィルムを粘着剤層Ａが形成された基材の裏面に、粘着剤層Ｂが基材の裏面に対向した状態に重ね合わせて積層体を作製する。そして、上記積層体をゴムローラ等によって加圧することによって、基材の両面に粘着剤層を有し、かつ、該粘着剤層の表面が離型フィルムで覆われた両面粘着テープを得ることができる。
【００２９】
また、同様の要領で積層フィルムを２組作製し、これらの積層フィルムを基材の両面のそれぞれに、積層フィルムの粘着剤層を基材に対向させた状態に重ね合わせて積層体を作製し、この積層体をゴムローラ等によって加圧することによって、基材の両面に粘着剤層を有し、かつ、該粘着剤層の表面が離型フィルムで覆われた両面粘着テープを得てもよい。
【００３０】
本発明の粘着テープの用途は特に限定されないが、電子機器部品の固定や車載部品の固定に特に好適に用いることができる。具体的には、大型の携帯電子機器における電子機器部品の接着固定、車載部品（例えば、車載用パネル）の接着固定等に、本発明の粘着テープを用いることができる。
これらの用途における本発明の粘着テープの形状は特に限定されないが、長方形、額縁状、円形、楕円形、ドーナツ型等が挙げられる。
【００３１】
本発明の粘着テープは、適度なタック性を有することから、１ｍｍ以下の狭い線幅であっても、打ち抜いた後に残余の部分を除く操作（カス上げ操作）が容易であり、かつ、打ち抜き時のセパレーターの差し替え操作も容易である。更に、１ｍｍ以下の狭い線幅であっても高い粘着力を発揮して、電子機器部品の固定や車載部品の固定に特に好適に用いることができる。
【発明の効果】
【００３２】
本発明によれば、電子機器部品固定用途や車輌部品固定用途に好適に用いることができる、高い粘着力と適度なタック性とを発揮できる粘着剤組成物、及び、該粘着剤組成物を用いた粘着テープを提供することができる。
【図面の簡単な説明】
【００３３】
【図１】粘着テープのＰＵＳＨ粘着力の評価方法を説明する模式図である。
【発明を実施するための形態】
【００３４】
以下に実施例を挙げて本発明の態様を更に詳しく説明するが、本発明はこれら実施例にのみ限定されるものではない。
【００３５】
＜（メタ）アクリル共重合体の調製＞
（１）（メタ）アクリル共重合体（Ａ）の調製
温度計、攪拌機、冷却管を備えた反応器に、（メタ）アクリル酸エステルモノマーとしてアクリル酸ブチル７６．９重量部、アミド基含有モノマーとしてジメチルアクリルアミド２０重量部、水酸基含有モノマーとしてアクリル酸２−ヒドロキシエチル０．１重量部、その他のモノマーとしてアクリル酸３重量部と、酢酸エチル８０重量部を加え、窒素置換した後、反応器を加熱して還流を開始した。続いて、上記反応器内に、重合開始剤としてアゾビスイソブチロニトリル（ＡＩＢＮ）０．１重量部を添加した。７０℃、５時間還流させて、（メタ）アクリル共重合体（Ａ）の溶液を得た。
得られた（メタ）アクリル共重合体（Ａ）について、カラムとしてＷａｔｅｒ社製「２６９０  Ｓｅｐａｒａｔｉｏｎｓ  Ｍｏｄｅｌ」を用いてＧＰＣ法により重量平均分子量を測定したところ６８万であった。
【００３６】
（２）（メタ）アクリル共重合体（Ｂ）の調製
（メタ）アクリル酸エステルモノマーをアクリル酸ブチル４６．９重量部とアクリル酸２−エチルヘキシル３０重量部に変更した以外は（メタ）アクリル共重合体（Ａ）と同様の方法により（メタ）アクリル共重合体（Ｂ）を得た。得られた（メタ）アクリル共重合体（Ｂ）の重量平均分子量は８０万であった。
【００３７】
（３）（メタ）アクリル共重合体（Ｃ）の調製
（メタ）アクリル酸エステルモノマーをアクリル酸ブチル１６．９重量部とアクリル酸２−エチルヘキシル５５重量部に、アミド基含有モノマーをジメチルアクリルアミド２５重量部に変更した以外は（メタ）アクリル共重合体（Ａ）と同様の方法により（メタ）アクリル共重合体（Ｃ）を得た。得られた（メタ）アクリル共重合体（Ｃ）の重量平均分子量は４５万であった。
【００３８】
（４）（メタ）アクリル共重合体（Ｄ）の調製
（メタ）アクリル酸エステルモノマーをアクリル酸ブチル４６．９重量部とアクリル酸２−エチルヘキシル３０重量部に、アミド基含有モノマーをジメチルアクリルアミド１０重量部とジエチルアクリルアミド１０重量部に変更した以外は（メタ）アクリル共重合体（Ａ）と同様の方法により（メタ）アクリル共重合体（Ｄ）を得た。得られた（メタ）アクリル共重合体（Ｄ）の重量平均分子量は８４万であった。
【００３９】
（５）（メタ）アクリル共重合体（Ｅ）の調製
（メタ）アクリル酸エステルモノマーをアクリル酸ブチル１６．９重量部とアクリル酸２−エチルヘキシル５５重量部に、アミド基含有モノマーをジエチルアクリルアミド２５重量部に変更した以外は（メタ）アクリル共重合体（Ａ）と同様の方法により（メタ）アクリル共重合体（Ｅ）を得た。得られた（メタ）アクリル共重合体（Ｅ）の重量平均分子量は７７万であった。
【００４０】
（６）（メタ）アクリル共重合体（Ｆ）の調製
（メタ）アクリル酸エステルモノマーをアクリル酸ブチル７６．８重量部に、水酸基含有モノマーをアクリル酸２−ヒドロキシエチル０．２重量部に変更した以外は（メタ）アクリル共重合体（Ａ）と同様の方法により（メタ）アクリル共重合体（Ｆ）を得た。得られた（メタ）アクリル共重合体（Ｆ）の重量平均分子量は８４万であった。
【００４１】
（７）（メタ）アクリル共重合体（Ｇ）の調製
（メタ）アクリル酸エステルモノマーをアクリル酸ブチル３６．９重量部とアクリル酸２−エチルヘキシル３０重量部に、アミド基含有モノマーをジメチルアクリルアミド３０重量部に変更した以外は（メタ）アクリル共重合体（Ａ）と同様の方法により（メタ）アクリル共重合体（Ｇ）を得た。得られた（メタ）アクリル共重合体（Ｇ）の重量平均分子量は６５万であった。
【００４２】
（８）（メタ）アクリル共重合体（Ｈ）の調製
（メタ）アクリル酸エステルモノマーをアクリル酸ブチル９６．９重量部に変更し、アミド基含有モノマーを使用しなかった以外は（メタ）アクリル共重合体（Ａ）と同様の方法により（メタ）アクリル共重合体（Ｈ）を得た。得られた（メタ）アクリル共重合体（Ｈ）の重量平均分子量は８９万であった。
【００４３】
（９）（メタ）アクリル共重合体（Ｉ）の調製
（メタ）アクリル酸エステルモノマーをアクリル酸ブチル８１．９重量部とアクリル酸２−エチルヘキシル１５重量部に変更し、アミド基含有モノマーを使用しなかった以外は（メタ）アクリル共重合体（Ａ）と同様の方法により（メタ）アクリル共重合体（Ｉ）を得た。得られた（メタ）アクリル共重合体（Ｉ）の重量平均分子量は７０万であった。
【００４４】
（１０）（メタ）アクリル共重合体（Ｊ）の調製
（メタ）アクリル酸エステルモノマーをアクリル酸ブチル７６．９重量部とアクリル酸２−エチルヘキシル５重量部に、アミド基含有モノマーをジメチルアクリルアミド１５重量部に変更した以外は（メタ）アクリル共重合体（Ａ）と同様の方法により（メタ）アクリル共重合体（Ｊ）を得た。得られた（メタ）アクリル共重合体（Ｊ）の重量平均分子量は８５万であった。
【００４５】
（１１）（メタ）アクリル共重合体（Ｋ）の調製
（メタ）アクリル酸エステルモノマーをアクリル酸ブチル７６．５重量部に、水酸基含有モノマーをアクリル酸２−ヒドロキシエチル０．５重量部に変更した以外は（メタ）アクリル共重合体（Ａ）と同様の方法により（メタ）アクリル共重合体（Ｋ）を得た。得られた（メタ）アクリル共重合体（Ｋ）の重量平均分子量は８２万であった。
【００４６】
（実施例１）
得られた（メタ）アクリル共重合体（Ａ）の溶液に含まれる（メタ）アクリル共重合体（Ａ）の固形分１００重量部に対して、イソシアネート系架橋剤（日本ポリウレタン社製  商品名「コロネートＬ４５」）０．８重量部を添加し、攪拌して、粘着剤組成物を得た。
【００４７】
離型紙を用意し、この離型紙の離型処理面に粘着剤組成物を塗布し、１００℃で５分間乾燥させることにより、厚み５０μｍの粘着剤層を形成した。この粘着剤層を、ポリエチレン発泡体（発泡倍率２．５倍）からなる厚さ２００μｍの基材の表面と貼り合わせた。次いで、同様の要領で、この基材の反対の表面にも上記と同じ粘着剤層を貼り合わせた。これにより、離型紙で覆われた両面粘着テープを得た。
得られた両面粘着テープの粘着剤層のゲル分率は５５％、２３℃におけるせん断貯蔵弾性率Ｇ’は７．６×１０５Ｐａ、ｔａｎδ極大値の温度は１４℃であった。
【００４８】
（実施例２〜１２、比較例１〜６）
組成を表１、２に示したようにした以外は実施例１と同様にして両面粘着テープを得た。
【００４９】
＜評価＞
実施例、比較例で得られた両面粘着テープについて以下の評価を行った。結果を表１、２に示した。
【００５０】
（１）ＰＵＳＨ粘着力の評価
図１に、両面粘着テープのＰＵＳＨ粘着力の評価方法を説明する模式図を示す。得られた両面粘着テープを外径が幅４６ｍｍ、長さ６１ｍｍ、内径が幅４４ｍｍ、長さ５９ｍｍに打ち抜き、幅１ｍｍの枠状の試験片を作製した。次いで、図１（ａ）に示すように、中央部分に幅３８ｍｍ、長さ５０ｍｍの四角い穴のあいた厚さ２ｍｍのポリカーボネート板３に対して離型紙を剥がした試験片１を四角い穴がほぼ中央に位置するように貼り付けた後、試験片１の上面から幅５５ｍｍ、長さ６５ｍｍ、厚さ１ｍｍのポリカーボネート板２を試験片１がほぼ中央に位置するように貼り付け、試験装置を組み立てた。
その後、試験装置の上面に位置するポリカーボネート板側から５ｋｇｆの圧力を１０秒間加えて上下に位置するポリカーボネート板と試験片とを圧着し、常温で２４時間放置した。
【００５１】
図１（ｂ）に示すように、作製した試験装置を裏返して支持台に固定し、四角い穴を通して１０ｍｍ／ｍｉｎの速度でゆっくりと荷重４をかけていき、荷重により試験片とポリカーボネート板が剥がれた時の荷重の値を測定した。
得られた測定値をもとに、以下の基準によりＰＵＳＨ粘着力を判定した。
◎：剥離時の荷重が１００Ｎ以上
○：剥離時の荷重が９０Ｎ以上、１００Ｎ未満
×：剥離時の荷重が９０Ｎ未満
【００５２】
（２）プローブタックの評価
両面粘着テープを２５ｍｍ×７５ｍｍの平面形状を有するように切断した。切断された両面テープ粘着テープの一方の離型紙を剥離し、粘着剤層を露出させた。次いで、２ｍｍ厚のＳＵＳ板上に、両面粘着テープの露出した面を貼り合わせた。更に、両面粘着テープのもう一方の離型紙を剥離し、粘着剤層を露出させた。暴露した粘着面に１０ｍｍ角の金属片を接触させ、その時の抵抗力（Ｎ／１０ｍｍ□）をストログラフにより測定して、これをプローブタックとした。  
得られた測定値をもとに、以下の基準によりプローブタックを判定した。
○：プローブタックが７Ｎ／ｃｍ２を超えて、１０Ｎ／ｃｍ２以下
△：プローブタックが５Ｎ／ｃｍ２を超えて、７Ｎ／ｃｍ２以下
×：プローブタックが５Ｎ／ｃｍ２以下、又は、１０Ｎ／ｃｍ２を超える
【００５３】
【表１】
2019104942.tif 000002
【００５４】
【表２】
2019104942.tif 000003
【産業上の利用可能性】
【００５５】
本発明によれば、電子機器部品固定用途や車輌部品固定用途に好適に用いることができる、高い粘着力と適度なタック性とを発揮できる粘着剤組成物、及び、該粘着剤組成物を用いた粘着テープを提供することができる。
【符号の説明】
【００５６】
１  両面粘着テープ試験片（枠状）
２  ポリカーボネート板
３  ポリカーボネート板
４  荷重
【図１】
2019104942.tif 000004